(57)【要約】【課題】  比較的平滑な被膜表面が得られるスパッタリング法による被膜のコーティング技術において、被膜の付着強度を一層高くして加工工具にも適用できるようにする。【解決手段】  スパッタリング法により硬質被膜をコーティングする際の前処理として、工具母材２０に−２００Ｖのバイアス電圧を印加してエッチング（表面荒し処理）を行う際に、そのバイアス電圧を２５０ｋＨｚの周波数で周期的に印加するとともに、１周期毎の負電圧の非印加時間（パルスリバースタイム）を５００ｎｓｅｃ程度としたため、工具母材２０に対する硬質被膜の付着強度が向上し、スクラッチ試験における臨界荷重で１００Ｎ以上の優れた付着強度が得られるようになり、剥離等による脱落が抑制されて、切削工具として実用上満足できる耐久性が得られる。【選択図】      図１
2006116633.tif 000002
【特許請求の範囲】
【請求項１】
工具母材の表面に硬質被膜がコーティングされている硬質被膜被覆工具において、
前記硬質被膜はスパッタリング法によって設けられているとともに、前記工具母材に対する該硬質被膜の付着強度はスクラッチ試験における臨界荷重で８０Ｎ以上であり、
該硬質被膜の表面に存在するマクロパーティクルの最大径は１０μｍ以下で、且つ、該硬質被膜を垂直方向から見た平面視において該マクロパーティクルが占める面積の割合は１０％以下である
ことを特徴とする硬質被膜被覆工具。
【請求項２】
所定の母材の表面にスパッタリング法によって設けられるコーティング被膜であって、
前記母材に対する付着強度はスクラッチ試験における臨界荷重で８０Ｎ以上であるとともに、
被膜表面に存在するマクロパーティクルの最大径は１０μｍ以下で、且つ、該硬質被膜を垂直方向から見た平面視において該マクロパーティクルが占める面積の割合は１０％以下である
ことを特徴とするコーティング被膜。
【請求項３】
母材に負のバイアス電圧を印加することにより該母材の表面に正イオンを衝突させて表面荒し処理を行った後に、スパッタリング法により該母材の表面に被膜をコーティングする方法であって、
前記表面荒し処理を行う際に前記バイアス電圧を周期的に変化させる
ことを特徴とする被膜のコーティング方法。
【請求項４】
前記負のバイアス電圧を、０より大きく且つ３５０ｋＨｚ以下の所定の周波数で周期的に印加する
ことを特徴とする請求項３に記載の被膜のコーティング方法。
【請求項５】
前記負のバイアス電圧を、１５０〜３５０ｋＨｚの範囲内の周波数で周期的に印加するとともに、１周期毎の負電圧の非印加時間は５０〜２０００ｎｓｅｃの範囲内である
ことを特徴とする請求項４に記載の被膜のコーティング方法。
【発明の詳細な説明】
【技術分野】
【０００１】
本発明は硬質被膜被覆工具、コーティング被膜、および被膜のコーティング方法に係り、特に、優れた表面粗さの被膜を高い付着強度で設けることができるコーティング技術に関するものである。
【背景技術】
【０００２】
ＴｉＡｌＮ等の被膜を所定の部材にコーティングする技術として、従来からアークイオンプレーティング法およびスパッタリング法が多用されている。特許文献１はアークイオンプレーティング法の一例で、特許文献２はスパッタリング法の一例である。
【特許文献１】特開平８−３３３６７５号公報
【特許文献２】特開平５−９０１１号公報
【発明の開示】
【発明が解決しようとする課題】
【０００３】
しかしながら、アークイオンプレーティング法ではマクロパーティクルと称する細かな粒子が発生し、例えば図４の(a-2) 、(b-2) 、(c-2) に示すようにそのマクロパーティクルが表面に突起状に現れるため、加工工具に適用した場合、その突起により加工面粗さが損なわれたり切り屑の排出の妨げになったりすることがあり、研磨加工が必要である。これに対し、スパッタリング法ではそのようなマクロパーティクルが少なく、比較的平滑な被膜表面が得られるが、母材に対する付着強度（密着力）が弱くて剥離し易いという問題があった。このため、スパッタリングに先立って、母材の表面に負のバイアス電圧を印加することによりアルゴンイオン等の正イオンを衝突させて表面荒し処理を行い、その後にスパッタリング法によりコーティングされる被膜の付着強度を向上させることが提案されているが、使用時に被膜に大きな負荷が作用する加工工具に適用するには十分でなかった。
【０００４】
本発明は以上の事情を背景として為されたもので、その目的とするところは、比較的平滑な被膜表面が得られるスパッタリング法による被膜のコーティング技術において、被膜の付着強度を一層高くして加工工具にも適用できるようにすることにある。
【課題を解決するための手段】
【０００５】
かかる目的を達成するために、第１発明は、工具母材の表面に硬質被膜がコーティングされている硬質被膜被覆工具において、(a) 前記硬質被膜はスパッタリング法によって設けられているとともに、前記工具母材に対するその硬質被膜の付着強度はスクラッチ試験における臨界荷重で８０Ｎ以上であり、(b) その硬質被膜の表面に存在するマクロパーティクルの最大径は１０μｍ以下で、且つ、その硬質被膜を垂直方向から見た平面視においてそのマクロパーティクルが占める面積の割合は１０％以下であることを特徴とする。
【０００６】
上記スクラッチ試験は、ダイヤモンドコーン等の圧子針を所定の押付荷重（Ｎ）で試験品に押し付けて引っ掻く際に、その押付荷重を連続的に増加させることにより、被膜が破壊したり剥離したりする際に発生するアコースティックエミッション（ＡＥ）を検出し、その検出信号が急激に立ち上がった時の荷重を臨界荷重として測定するもので、その臨界荷重の大小で被膜の付着強度を評価することができる。
【０００７】
また、マクロパーティクルの最大径（被膜表面に露出している突起の最長寸法）や占有面積は、例えば走査型電子顕微鏡等により１０００倍程度以上の倍率で観察（写真撮影など）することにより測定することができる。因みに、アークイオンプレーティング法の場合に被膜表面に見られるマクロパーティクルの最大径は、被膜組成によっても異なるが一般に１５μｍ以上であり、占有面積は一般に１５％以上である。
【０００８】
第２発明は、所定の母材の表面にスパッタリング法によって設けられるコーティング被膜であって、(a) 前記母材に対する付着強度はスクラッチ試験における臨界荷重で８０Ｎ以上であるとともに、(b) 被膜表面に存在するマクロパーティクルの最大径は１０μｍ以下で、且つ、その硬質被膜を垂直方向から見た平面視においてそのマクロパーティクルが占める面積の割合は１０％以下であることを特徴とする。
【０００９】
第３発明は、母材に負のバイアス電圧を印加することによりその母材の表面に正イオンを衝突させて表面荒し処理を行った後に、スパッタリング法によりその母材の表面に被膜をコーティングする方法であって、前記表面荒し処理を行う際に前記バイアス電圧を周期的に変化させることを特徴とする。
【００１０】
第４発明は、第３発明の被膜コーティング方法において、前記負のバイアス電圧を、０より大きく且つ３５０ｋＨｚ以下の所定の周波数で周期的に印加することを特徴とする。
【００１１】
第５発明は、第４発明の被膜コーティング方法において、前記負のバイアス電圧を、１５０〜３５０ｋＨｚの範囲内の周波数で周期的に印加するとともに、１周期毎の負電圧の非印加時間は５０〜２０００ｎｓｅｃの範囲内であることを特徴とする。
【発明の効果】
【００１２】
第１発明の硬質被膜被覆工具は、硬質被膜がスパッタリング法によって設けられており、その被膜表面に存在するマクロパーティクルの最大径が１０μｍ以下で、且つ、マクロパーティクルが占める面積の割合が１０％以下であるため、そのような工具によって加工される被加工物の加工面粗さが向上するとともに、マクロパーティクルに起因する被膜表面の突起を除去するための研磨加工等が必ずしも必要でなくなる。また、工具母材に対する硬質被膜の付着強度は、スクラッチ試験における臨界荷重で８０Ｎ以上であるため、剥離等による脱落が抑制され、工具として実用上満足できる耐久性が得られる。
【００１３】
第２発明は、コーティング被膜そのものに関するもので、必ずしも硬質被膜や加工工具に限られるものではないが、第１発明と同様の作用効果が得られる。すなわち、被膜表面に存在するマクロパーティクルの最大径が１０μｍ以下で、且つ、マクロパーティクルが占める面積の割合が１０％以下であるため、平滑な被膜表面が得られるとともに、母材に対する付着強度がスクラッチ試験における臨界荷重で８０Ｎ以上であるため、剥離等による脱落が抑制されて優れた耐久性が得られる。
【００１４】
第３発明は、母材に負のバイアス電圧を印加することによりその母材の表面に正イオンを衝突させて表面荒し処理を行った後に、スパッタリング法によりその母材の表面に被膜をコーティングする技術に関するもので、表面荒し処理を行う際にバイアス電圧を周期的に変化させるようにしたため、母材に対する被膜の付着強度が向上し、例えばスクラッチ試験における臨界荷重で８０Ｎ以上の優れた付着強度が得られるようになる。また、スパッタリング法によって被膜をコーティングするため、例えば被膜表面に存在するマクロパーティクルの最大径が１０μｍ以下で、且つ、マクロパーティクルが占める面積の割合が１０％以下となるようにできるなど、研磨等の後加工を行うことなく比較的平滑な被膜表面が得られる。
【００１５】
第４発明は、上記表面荒し処理を行う際のバイアス電圧を、０より大きく且つ３５０ｋＨｚ以下の所定の周波数で周期的に印加すようにした場合で、第５発明は、そのバイアス電圧を１５０〜３５０ｋＨｚの範囲内の周波数で周期的に印加するとともに、１周期毎の負電圧の非印加時間を５０〜２０００ｎｓｅｃの範囲内とした場合で、母材に対する被膜の付着強度が一層向上する。
【発明を実施するための最良の形態】
【００１６】
第１発明は、例えばエンドミルやフライス、ドリルなどの回転切削工具、或いはその他の切削工具に適用されるが、盛上げタップや転造ダイス等の切削以外の加工工具にも好適に適用される。工具母材としては、超硬合金や高速度工具鋼が好適に用いられるが、炭素鋼など他の種々の工具材料を用いることもできる。第２発明以下の母材としては、上記工具母材の他にバイアス電圧を印加できる種々の材料を採用できる。
【００１７】
スパッタリング法によって設けられる硬質被膜は、例えばＴｉＡｌＮ、ＴｉＣＮ、ＴｉＣｒＮ、ＴｉＮなど、元素の周期表の IIIｂ族、IVａ族、Ｖａ族、VIａ族の金属の炭化物、窒化物、炭窒化物、或いはこれらの相互固溶体が好適に用いられる。単一組成の単層であっても良いが、ターゲットや導入反応ガスを切り換えることにより、組成が異なる複数種類の被膜を積層して設けることもできるなど、種々の態様が可能である。硬質被膜の膜厚は、被膜の種類や工具などによって適宜定められるが、例えばＴｉＡｌＮの場合１〜５μｍ程度が適当である。第２発明以下の被膜としては、上記硬質被膜の他に目的に応じて種々の組成の被膜を採用できる。
【００１８】
第１発明、第２発明では、硬質被膜や被膜の付着強度がスクラッチ試験における臨界荷重で８０Ｎ以上であるが、第３発明以下の実施に際しては必ずしも８０Ｎ以上である必要はない。バイアス電圧の周波数を適宜設定することにより、スクラッチ試験における臨界荷重で１００Ｎ以上の付着強度が得られるようにすることも可能である。
【００１９】
第４発明は、負のバイアス電圧を周期的に印加するもので、例えば負のバイアス電圧をＯＮ、ＯＦＦするように構成されるが、負電圧を確実に遮断できるように、ＯＦＦする際に＋（プラス）側のリバース電圧を発生させることが望ましい。このリバース電圧は、例えば負のバイアス電圧の数十％以下（例えば十〜数十Ｖ程度）で良く、負電圧の非印加時間の間に一時的に印加するだけでも良いし、負電圧の非印加時間＝リバース電圧の印加時間としても良い。バイアス電圧は、パルスすなわち矩形状に変化させることが望ましいが、連続的に変化する波形状などの他の形状で変化させることもできる。
【００２０】
表面荒し処理を行う際に負のバイアス電圧によって母材に衝突させられる正イオンとしては、例えばアルゴンなどの希ガス元素の正イオンが好適に用いられるが、メタルイオン等の他の正イオンを用いることも可能である。表面荒し処理は、スパッタリング装置のチャンバー内で行うことが簡便であり、その場合はスパッタリング法で被膜をコーティングする際にターゲットに衝突させられる正イオン（アルゴンイオンなど）を用いて表面荒し処理を行うことが望ましい。表面荒し処理を行う際の負のバイアス電圧の最大値は、例えば−１００〜−３００Ｖ程度が適当である。
【００２１】
第５発明では１周期毎の負電圧の非印加時間が５０〜２０００ｎｓｅｃの範囲内とされているが、例えば１周期を基準として１／２以下、或いは１周期の１／１００〜１／２の範囲内、１／５０〜１／２の範囲内などとしても良い。
【実施例】
【００２２】
以下、本発明の実施例を図面を参照しつつ詳細に説明する。
図１は、本発明が適用されたボールエンドミル１０を示す図で、(a) は軸心と直角方向から見た正面図、(b) は先端側から見た底面図、(c) は表面近傍の拡大断面図である。このボールエンドミル１０は、円柱形状のシャンク１２と、そのシャンク１２と同軸上に設けられた刃部１４とを一体に備えており、刃部１４には、先端の半球状部に軸心に対して対称的に一対のボール刃１６が設けられているとともに、そのボール刃１６に連続して軸心まわりに捩じれた外周刃１８が溝に沿って設けられている。そして、軸心まわりに回転駆動されつつ被削材に対して相対移動させられることにより、上記ボール刃１６および外周刃１８によって切削加工が行われる。
【００２３】
ボールエンドミル１０は、超硬合金製の工具母材２０を主体として構成されているとともに、刃部１４における工具母材２０の表面には硬質被膜２２がコーティングされている。硬質被膜２２は、膜厚が２〜５μｍ程度のＴｉＡｌＮ、ＴｉＣＮ、ＴｉＣｒＮ、ＴｉＮなどで、スパッタリング法によって設けられている。
【００２４】
図２および図３は、硬質被膜２２のコーティング方法を説明する図で、図２は前処理として工具母材２０の表面を粗面化するエッチング工程であり、図３は硬質被膜２２をスパッタリング法でコーティングするスパッタリング工程である。何れもスパッタリング装置３０を用いて行われ、図２のエッチング工程では、(a) に示すように、チャンバー３２内に配置された工具母材２０にバイアス電源３４により負のバイアス電圧を印加することにより、正のアルゴンイオンＡｒ+ を工具母材２０に衝突させて粗面化する。その場合に、本実施例ではコントローラ３６により、(b) に示すようにバイアス電圧を周期的に変化させる。具体的には、−２００Ｖの負のバイアス電圧を２５０ｋＨｚの周波数でパルス状に印加するもので、１周期毎の負電圧の非印加時間にはプラス（＋）側のリバース電圧（例えば＋２０Ｖ程度）を印加するとともに、その負電圧の非印加時間（＝リバース電圧の印加時間）であるパルスリバースタイムは約５００ｎｓｅｃで、１周期（４０００ｎｓｅｃ）の約１／８である。図２のエッチング工程は表面荒し処理工程である。
【００２５】
図３のスパッタリング工程では、硬質被膜２２を構成しているＴｉＡｌ、Ｔｉ等のターゲット３８に電源４０により負の一定のバイアス電圧（例えば−５０〜−６０Ｖ程度）を印加するとともに、バイアス電源３４により工具母材２０に負の一定のバイアス電圧（例えば−１００Ｖ程度）を印加することにより、アルゴンイオンＡｒ+ をターゲット３８に衝突させてＴｉＡｌ、Ｔｉ等の構成物質を叩き出す。チャンバー３２内には、アルゴンガスの他に窒素ガス（Ｎ2 ）や炭化水素ガス（ＣＨ4 、Ｃ2 Ｈ2 ）の反応ガスが所定の流量で導入され、その窒素原子Ｎや炭素原子Ｃがターゲット３８から叩き出されたＴｉＡｌやＴｉ等と結合してＴｉＡｌＮ、ＴｉＣＮ、ＴｉＮ等となり、工具母材２０の表面に硬質被膜２２として付着させられる。なお、工具母材２０に正の電圧を印加するようにしても良い。
【００２６】
このような本実施例のボールエンドミル１０によれば、硬質被膜２２がスパッタリング法によって設けられているため、その硬質被膜２２の表面に存在するマクロパーティクルの最大径は１０μｍ以下で、且つ、マクロパーティクルが占める面積の割合は１０％以下になり、平滑な被膜表面が得られる。これにより、かかるボールエンドミル１０によって切削加工される被削材（被加工物）の加工面粗さが向上するとともに、マクロパーティクルに起因する被膜表面の突起を除去するための研磨加工等が不要となる。
【００２７】
また、スパッタリング法により硬質被膜２２をコーティングする際の前処理として、工具母材２０に−２００Ｖのバイアス電圧を印加してエッチング（表面荒し処理）を行う際に、そのバイアス電圧を２５０ｋＨｚの周波数で周期的に印加するとともに、１周期毎の負電圧の非印加時間（パルスリバースタイム）を５００ｎｓｅｃ程度としたため、工具母材２０に対する硬質被膜２２の付着強度が向上し、例えばスクラッチ試験における臨界荷重で１００Ｎ以上の優れた付着強度が得られるようになり、剥離等による脱落が抑制されて、切削工具として実用上満足できる耐久性が得られる。
【００２８】
因みに、図４の(a-1) は、工具母材が超硬合金製のφ１０の２枚刃スクエアエンドミルに上記実施例と同じコーティング方法（−２００Ｖ、２５０ｋＨｚ、パルスリバースタイム＝５００ｎｓｅｃによるエッチング＋スパッタリング）でＴｉＡｌＮ被膜をコーティングした場合で、(a-2) は同じスクエアエンドミルにアークイオンプレーティング法でＴｉＡｌＮ被膜をコーティングした場合であり、何れも切れ刃の同じ部分を走査型電子顕微鏡により１０００倍に拡大して撮影したものである。図４の(b-1) は、工具母材が超硬合金製のＲ０．４の２枚刃のボールエンドミルに上記実施例と同じコーティング方法（−２００Ｖ、２５０ｋＨｚ、パルスリバースタイム＝５００ｎｓｅｃによるエッチング＋スパッタリング）でＴｉＡｌＮ被膜をコーティングした場合で、(b-2) は同じボールエンドミルにアークイオンプレーティング法でＴｉＡｌＮ被膜をコーティングした場合であり、何れも切れ刃の同じ部分を走査型電子顕微鏡により１０００倍に拡大して撮影したものである。また、図４の(c-1) は、工具母材が超硬合金製のＲ０．１の２枚刃のボールエンドミルに上記実施例と同じコーティング方法（−２００Ｖ、２５０ｋＨｚ、パルスリバースタイム＝５００ｎｓｅｃによるエッチング＋スパッタリング）でＴｉＡｌＮ被膜をコーティングした場合で、(c-2) は同じボールエンドミルにアークイオンプレーティング法でＴｉＡｌＮ被膜をコーティングした場合であり、何れも切れ刃の同じ部分を走査型電子顕微鏡により１０００倍に拡大して撮影したものである。
【００２９】
図４の各写真から明らかなように、本発明品(a-1) 、(b-1) 、(c-1) は、アークイオンプレーティング法による比較品(a-2) 、(b-2) 、(c-2) に比べて表面のマクロパーティクルが少なく、極めて平滑な被膜表面が得られる。この写真で測定した範囲では、比較品(a-2) 、(b-2) 、(c-2) におけるマクロパーティクルの最大径は１８μｍ程度で、占有面積は２０％以上であるのに対し、本発明品(a-1) 、(b-1) 、(c-1) におけるマクロパーティクルの最大径は６μｍ程度で、占有面積は６％程度であった。
【００３０】
図５は、スクラッチ試験により被膜の付着強度を調べた結果で、この場合は膜厚が約２．５μｍのＴｉ0.5 Ａｌ0.5 被膜を超硬合金の平坦な表面にコーティングしてスクラッチ試験を行なった。「従来エッチング＋スパッタリング」は、−２００Ｖの一定のバイアス電圧でエッチングを行なった後にスパッタリングによりＴｉ0.5 Ａｌ0.5 被膜をコーティングした場合で、「新エッチング＋スパッタリング」は、前記実施例と同じエッチング方法（−２００Ｖ、２５０ｋＨｚ、パルスリバースタイム＝５００ｎｓｅｃ）でエッチングした後スパッタリングによりＴｉ0.5 Ａｌ0.5 被膜をコーティングした場合で、「アークイオンプレーティング」は、アークイオンプレーティング法でＴｉ0.5 Ａｌ0.5 被膜をコーティングした場合である。
【００３１】
そして、スクラッチ試験では、ダイヤモンドコーンを試験品に押し付けて引っ掻く際に、その押付荷重（Ｎ）を連続的に増加させることにより、被膜が破壊したり剥離したりする際に発生するアコースティックエミッション（ＡＥ）を検出し、その検出信号が急激に立ち上がった時の荷重を臨界荷重として測定した。かかる図５から明らかなように、本発明方法である「新エッチング＋スパッタリング」では臨界荷重が１１０Ｎで、「従来エッチング＋スパッタリング」に比べて約２倍になり、「アークイオンプレーティング」の場合と同程度の付着強度が得られた。
【００３２】
図６は、ユニファイねじ用の盛上げタップ（No４−４０）について、本発明方法に従ってＴｉＡｌＮ被膜をコーティングしたもの（新エッチング＋スパッタリング）と、アークイオンプレーティング法でＴｉＡｌＮ被膜をコーティングしたもの（アークイオンプレーティング）とをそれぞれ２本ずつ用意し、以下の加工条件でねじ立て加工を行なって工具寿命に達するまでの加工穴数を調べた結果である。本発明方法による「新エッチング＋スパッタリング」は、前記実施例と同じコーティング方法（−２００Ｖ、２５０ｋＨｚ、パルスリバースタイム＝５００ｎｓｅｃによるエッチング＋スパッタリング）による。また、工具寿命に達したか否かは、加工された雌ねじに対する通りねじゲージのゲージアウト（通り抜け不可）によって判断した。
（加工条件）
被加工部材：Ｓ４５Ｃ
盛上げ加工速度：１０ｍ／ｍｉｎ
下穴形状：通り穴、φ２．５５×６ｍｍ
有効長さ：６ｍｍ
切削油剤：塩素フリータイプ水溶性
使用機械：立型マシニングセンタ
【００３３】
図６の結果から明らかなように、本発明方法の「新エッチング＋スパッタリング」によれば、「アークイオンプレーティング」に比べて工具寿命が３０％程度向上した。これは、スパッタリング法はアークイオンプレーティング法に比べてマクロパーティクルが少なく、工具表面の面粗さが優れていることから、盛上げ性が良くなり、新エッチングによる付着強度の向上と相まって、被膜の耐久性が向上したためと考えられる。
【００３４】
図７は、工具母材が超硬合金製のφ９．５の２枚刃スクエアエンドミルについて、(b) に示す３種類の試験品を用意し、(a) に示す２種類の切削加工を行って耐久性（摩耗幅）を調べた結果を(c) および(d) に示した図である。(b) の３種類の試験品の「アーク放電式」は、アークイオンプレーティング法によりＴｉＡｌＮ被膜をコーティングした場合で、「スパッタ条件１」は、前記実施例と同じコーティング方法（−２００Ｖ、２５０ｋＨｚ、パルスリバースタイム＝５００ｎｓｅｃによるエッチング＋スパッタリング）でＴｉＡｌＮ被膜をコーティングした場合で、「スパッタ条件２」は、−２００Ｖの一定のバイアス電圧でエッチングを行なった後にスパッタリングによりＴｉＡｌＮ被膜をコーティングした場合である。上記「スパッタ条件１」によるコーティング方法は、本発明方法に相当する。なお、「アーク放電式」においても、アークイオンプレーティング法によるコーティングに先立って、−１０００Ｖの一定のバイアス電圧によりメタルイオンを用いたエッチング処理が施されている。
【００３５】
図７の(c) は、(a) の試験No１による切削加工で５６ｍ加工した時点における逃げ面摩耗幅を示したもので、図７の(d) は、(a) の試験No２による切削加工で７７ｍ加工した時点における逃げ面摩耗幅を示したものであるが、何れの場合も本発明方法「スパッタ条件１」によれば、「スパッタ条件２」は勿論「アーク放電式」に比べても、摩耗幅が少なくて優れた耐久性が得られる。これは、スパッタリング法による被膜表面の面粗さの向上と、新エッチング（パルス印加）による付着強度の向上とが相まって、被膜の耐久性が向上するためと考えられる。
【００３６】
図８は、工具母材が超硬合金製のφ１０の２枚刃スクエアエンドミルについて、本発明方法に従ってＴｉＡｌＮ被膜をコーティングしたもの（新エッチング＋スパッタリング）と、アークイオンプレーティング法でＴｉＡｌＮ被膜をコーティングしたもの（アークイオンプレーティング）とを用意し、以下の加工条件で切削加工を行なって被削面の面粗さ（工具軸方向の輪郭曲線）を調べた結果である。本発明方法による「新エッチング＋スパッタリング」は、前記実施例と同じコーティング方法（−２００Ｖ、２５０ｋＨｚ、パルスリバースタイム＝５００ｎｓｅｃによるエッチング＋スパッタリング）による。
（加工条件）
被削材：Ｓ５０Ｃ
加工方法：側面切削（ダウンカット）
切削速度：２００ｍ／ｍｉｎ
送り速度：０．０５ｍｍ／ｔ
切込み：ａａ＝１０ｍｍ、ａｒ＝０．１ｍｍ
切削油剤：エアブロー
【００３７】
図８の(a) の最大高さＲｚは１．０μｍで、(b) の最大高さＲｚは２．６μｍであり、(a) の本発明方法「新エッチング＋スパッタリング」によれば、(b) の「アークイオンプレーティング」に比べて加工面粗さが大幅に向上する。
【００３８】
図９は、図８と同じ２種類のスクエアエンドミルを用意し、以下に示すように図８とは異なる加工条件で切削加工を行なって被削面の面粗さ（工具軸方向の輪郭曲線）を調べた結果である。図９の(a) の最大高さＲｚは２．０μｍで、(b) の最大高さＲｚは４．０μｍであり、(a) の本発明方法「新エッチング＋スパッタリング」によれば、(b) の「アークイオンプレーティング」に比べて加工面粗さが大幅に向上する。
（加工条件）
被削材：ＳＵＳ３０４
加工方法：側面切削（ダウンカット）
切削速度：５０ｍ／ｍｉｎ
送り速度：０．０３ｍｍ／ｔ
切込み：ａａ＝１０ｍｍ、ａｒ＝０．１ｍｍ
切削油剤：エアブロー
【００３９】
以上、本発明の実施例を図面に基づいて詳細に説明したが、これはあくまでも一実施形態であり、本発明は当業者の知識に基づいて種々の変更，改良を加えた態様で実施することができる。
【図面の簡単な説明】
【００４０】
【図１】本発明方法に従って硬質被膜がコーティングされたボールエンドミルの一例を説明する図で、(a) は概略正面図、(b) は底面図、(c) は刃部の表面の拡大断面図である。
【図２】図１のボールエンドミルの硬質被膜をコーティングする際のエッチング工程を説明する図である。
【図３】硬質被膜をコーティングするスパッタリング工程を説明する図である。
【図４】本発明方法に従って硬質被膜がコーティングされた工具およびアークイオンプレーティング法によって硬質被膜がコーティングされた工具の切れ刃部分の電子顕微鏡写真を比較して示す図である。
【図５】本発明方法に従ってコーティングした被膜および従来方法でコーティングした被膜の付着強度を調べた結果を示す図である。
【図６】本発明方法に従って硬質被膜がコーティングされた工具およびアークイオンプレーティング法によって硬質被膜がコーティングされた工具の耐久性を調べた結果を示す図である。
【図７】本発明方法に従って硬質被膜をコーティングした工具および従来方法で硬質被膜をコーティングした工具の耐久性（摩耗幅）を調べた結果を説明する図である。
【図８】本発明方法に従って硬質被膜がコーティングされた工具およびアークイオンプレーティング法によって硬質被膜がコーティングされた工具を用いて所定の切削加工を行ない、被削面の面粗さ（工具軸方向の輪郭曲線）を測定した結果を示す図である。
【図９】図８と同じ２種類の工具を用いて異なる切削加工を行ない、被削面の面粗さ（工具軸方向の輪郭曲線）を測定した結果を示す図である。
【符号の説明】
【００４１】
１０：ボールエンドミル（硬質被膜被覆工具）    ２０：工具母材（母材）    ２２：硬質被膜（被膜）
【図１】
2006116633.tif 000003
【図２】
2006116633.tif 000004
【図３】
2006116633.tif 000005
【図５】
2006116633.tif 000006
【図６】
2006116633.tif 000007
【図７】
2006116633.tif 000008
【図８】
2006116633.tif 000009
【図９】
2006116633.tif 000010
【図４】
2006116633.tif 000011